(57)【要約】【課題】  単結晶引き上げ装置の解体・セット時に磁場発生装置を移動させる必要がなく、育成する単結晶中の酸素濃度を低減できるとともに、育成する単結晶中の成長縞を抑制することができる単結晶引き上げ装置を提供する。【解決手段】  加熱ヒーター及び坩堝が配置され中心軸を有する引き上げ炉と、超電導コイルを有する磁場発生装置とを備える単結晶引き上げ装置であって、磁場発生装置は、超電導コイルを４個有し、４個の超電導コイルの全てのコイル軸が含まれる水平面内の中心軸における磁力線方向であるＸ軸と引き上げ炉の中心軸を含む断面で分けられる両領域に、それぞれ２個ずつの超電導コイルが断面に対して線対称に配置されており、４個の超電導コイルは、いずれもコイル軸がＹ軸に対して−３０°超３０°未満の角度の範囲となるよう配置されており、その磁力線の方向は、断面に対して線対称であり、領域のそれぞれにおいて、２個の超電導コイルは、発生する磁力線の方向が逆である単結晶引き上げ装置。【選択図】図１
2020183334.tif 000002
【特許請求の範囲】
【請求項１】
加熱ヒーター及び溶融した単結晶材料が収容される坩堝が配置され中心軸を有する引き上げ炉と、
前記引き上げ炉の周囲に設けられ、超電導コイルと該超電導コイルを内蔵するクライオスタットを有する磁場発生装置とを備え、
前記超電導コイルへの通電により前記溶融した単結晶材料に水平磁場を印加して、前記溶融した単結晶材料の前記坩堝内での対流を抑制する単結晶引き上げ装置であって、
前記磁場発生装置は、前記超電導コイルを４個有し、前記４個の超電導コイルの全てのコイル軸が単一の水平面内に含まれるように配置されており、
前記水平面内の前記中心軸における磁力線方向をＸ軸としたときに、該Ｘ軸と前記引き上げ炉の中心軸を含む断面で分けられる第１の領域及び第２の領域に、それぞれ２個ずつの前記超電導コイルが配置されており、
前記４個の超電導コイルは、前記断面に対して線対称に配置されており、
前記４個の超電導コイルは、いずれもコイル軸が前記水平面内において前記Ｘ軸と垂直なＹ軸に対して−３０°超３０°未満の角度の範囲となるよう配置されており、
前記４個の超電導コイルが発生する磁力線の方向は、前記断面に対して線対称であり、
前記第１の領域及び第２の領域のそれぞれにおいて、２個の前記超電導コイルは、発生する磁力線の方向が逆であることを特徴とする単結晶引き上げ装置。
【請求項２】
前記磁場発生装置は、前記クライオスタットとして、前記４個の超電導コイルを全て内蔵するコの字型形状のクライオスタットを備えるか、又は、前記第１の領域及び第２の領域のそれぞれにおいて２個の前記超電導コイルを内蔵するクライオスタットを備え、該２個のクライオスタットが構造的に連結された構造を有するものであることを特徴とする請求項１に記載の単結晶引き上げ装置。
【請求項３】
前記超電導コイルは、鉛直方向上方から見た該超電導コイルの幅よりも、該超電導コイルの鉛直方向の高さの方が長いものであることを特徴とする請求項１又は請求項２に記載の単結晶引き上げ装置。
【請求項４】
請求項１から請求項３に記載の単結晶引き上げ装置を用いて、シリコン単結晶を引き上げることを特徴とする単結晶引き上げ方法。
【発明の詳細な説明】
【技術分野】
【０００１】
本発明は、単結晶引き上げ装置及びこれを用いた単結晶引き上げ方法に関する。
【背景技術】
【０００２】
シリコンやガリウム砒素などの半導体は単結晶で構成され、小型から大型までのコンピュータのメモリ等に利用されており、記憶装置の大容量化、低コスト化、高品質化が要求されている。
【０００３】
従来、これら半導体の要求を満たす単結晶を製造するための単結晶引き上げ方法の１つとして、坩堝内に収容されている溶融状態の半導体材料（溶融液、融液）に磁場を印加させ、これにより、溶融液に発生する熱対流を抑止して、大直径かつ高品質の半導体を製造する方法（一般に磁場印加チョクラルスキー（ＭＣＺ）法と称している）が知られている。
【０００４】
図１１を参照して、従来のＣＺ法による単結晶引き上げ装置の一例を説明する。図１１の単結晶引き上げ装置１００は、上面が開閉可能な引き上げ炉１０１を備え、この引き上げ炉１０１内に坩堝１０２を内蔵した構成となっている。そして、引き上げ炉１０１の内側には坩堝１０２内の半導体材料を加熱溶融するための加熱ヒーター１０３が坩堝１０２の周囲に設けられ、引き上げ炉１０１の外側には、１対（２個）の超電導コイル１０４（１０４ａ，１０４ｂ）を円筒型容器としての冷媒容器（以下、円筒型冷媒容器と称する）１０５に内蔵した超電導磁石１３０が配置されている。
【０００５】
単結晶の製造に際しては、坩堝１０２内に半導体材料１０６を入れて加熱ヒーター１０３により加熱し、半導体材料１０６を溶融させる。この溶融液中に図示しない種結晶を例えば坩堝１０２の中央部上方から下降挿入し、図示しない引き上げ機構により種結晶を所定の速度で引き上げ方向１０８の方向に引き上げていく。これにより、固体・液体境界層に結晶が成長し、単結晶が生成される。この際、加熱ヒーター１０３の加熱によって誘起される溶融液の流体運動、即ち熱対流が生じると、引き上げられる単結晶が有転位化しやすく、単結晶生成の歩留りが低下する。
【０００６】
そこで、この対策として、超電導磁石１３０の超電導コイル１０４を使用する。すなわち、溶融液の半導体材料１０６は、超電導コイル１０４への通電によって発生する磁力線１０７により動作抑止力を受け、坩堝１０２内で対流することなく、種結晶の引き上げに伴って成長単結晶がゆっくりと上方に向って引き上げられ、固体の単結晶１０９として製造されるようになる。なお、引き上げ炉１０１の上方には、図示しないが、単結晶１０９を坩堝中心軸１１０に沿って引き上げるための引き上げ機構が設けられている。
【０００７】
次に、図１２により、図１１に示した単結晶引き上げ装置１００に用いられる超電導磁石１３０の一例について説明する。この超電導磁石１３０は、円筒型真空容器１１９に超電導コイル１０４（１０４ａ，１０４ｂ）を円筒形の冷媒容器を介して収納した構成とされている。この超電導磁石１３０においては、真空容器１１９内の中心部を介して互いに向き合う１対の超電導コイル１０４ａ、１０４ｂが収納されている。これら１対の超電導コイル１０４ａ、１０４ｂは横向きの同一方向に沿う磁場を発生しているヘルムホルツ型磁場コイルであり、図１１に示すように、引き上げ炉１０１及び真空容器１１９の中心軸１１０に対して左右対称の磁力線１０７を発生している（この中心軸１１０の位置を磁場中心と称している）。
【０００８】
なお、この超電導磁石１３０は、図１１、１２に示すように２つの超電導コイル１０４ａ、１０４ｂに電流を導入する電流リード１１１、円筒型冷媒容器１０５の内部に納められた第１の輻射シールド１１７および第２の輻射シールド１１８を冷却するための小型ヘリウム冷凍機１１２、円筒型冷媒容器１０５内のヘリウムガスを放出するガス放出管１１３及び液体ヘリウムを補給する補給口を有するサービスポート１１４等を備えている。このような超電導磁石１３０のボア１１５内（ボアの内径はＤで表される）に、図１１に示した引き上げ炉１０１が配設される。
【０００９】
図１３は、上述した従来の超電導磁石１３０の磁場分布を示している。この図１３に示すように、従来の超電導磁石１３０においては、互いに向き合った１対の超電導コイル１０４ａ、１０４ｂが配置されていることから、各コイル配置方向（図１３のＸ方向）では両側に向って磁場が次第に大きくなり、これと直交する方向（図１３のＹ方向）では上下方向に向って次第に磁場が小さくなる。このような従来の構成では図１２、１３に示すようにボア１１５内の範囲の磁場勾配が大きすぎるため、溶融した単結晶材料（溶融液）に発生する熱対流抑制が不均衡になっており、かつ磁場効率が悪い。即ち、図１３に同じ磁束密度の領域を斜線で示したように、中心磁場近傍付近の領域では、磁場均一性がよくない（すなわち、図１３において、上下、左右に細長いクロス状になっている）ため、熱対流の抑制効果が低く、高品質の単結晶を引き上げることができないという問題点があった。
【００１０】
上記の問題点を解決するための技術が特許文献１に開示されている。特許文献１に開示された技術を、図１４を参照して説明する。図１４（ｂ）は、図１４（ａ）のＡ−Ａ断面を示している。特許文献１には、上記の問題点を解決するため、図１４（ａ）、図１４（ｂ）に示すように、超電導コイル１０４の数を４以上（例えば、１０４ａ、１０４ｂ、１０４ｃ、１０４ｄの４つ）とし、引き上げ炉の周囲に同軸的に設けた筒形容器内の平面上に配置するとともに、その配置された各超電導コイルを筒形容器の軸心を介して対向する向きに設定し、かつ超電導コイルの相互に隣接する１対ずつのもの同士が前記筒形容器の内側に向く配設角度θ（図１４（ｂ）参照）を１００°〜１３０°の範囲（すなわち、Ｘ軸を挟んで隣接するコイル軸間の中心角度α（図１４（ｂ）参照）は５０°〜８０°）に設定することが開示されている。これによって、ボア１０５内部に磁場勾配の少ない均一性のよい横磁場を発生することができ、また、平面上に同心円状又は正方形状の磁場分布を発生することができ、不均衡電磁力を大幅に抑制することができるとされ、また、その結果、引き上げ方向の均一磁場領域が向上するとともに、横磁場方向の磁場がほぼ水平になり、不均衡電磁力の抑制により、高品質の単結晶の製造が実現でき、さらに、この単結晶引き上げ方法によれば、高品質の単結晶体を歩留りよく引き上げることができることも開示されている。なお、図１４中のｄは超電導コイルの直径（内径）、ｌは１対のコイル間の距離である。
【００１１】
この方法によれば、溶融した単結晶材料にかかる磁場分布は均一化され、不均衡電磁力が抑制されるため、２コイルを使用した従来技術に比べて、より低い磁束密度でも熱対流が抑制されるようになった。
【００１２】
しかしながら、このように均一な磁場分布であっても、磁力線がＸ軸方向に向かう横磁場においては、Ｘ軸と平行な断面内とＹ軸に平行な断面内では熱対流に違いがあることが、３次元の融液対流を含む総合伝熱解析により明らかとなった（特許文献２参照）。
【００１３】
磁場中で導電性流体が運動する場合、磁力線ならびに磁力線に垂直な流体成分と直交する方向に誘起電流が生ずるが、電気的に絶縁性を有する石英坩堝を用いた場合は、坩堝壁と溶融した半導体材料の自由表面が絶縁壁となるため、これらに直交する方向の誘起電流は流れなくなる。このため、溶融した半導体材料の上部においては電磁力による対流抑制力が弱くなっており、また、Ｘ軸に平行な断面（磁力線に対して平行な断面）とＸ軸と垂直な断面（磁力線に対して垂直な断面）を比べると、Ｘ軸と垂直な断面内（磁力線と垂直な断面内）の方が、対流が強くなっている。
【００１４】
このように、前記４コイルにより均一な磁場分布としたものでは、多少、対流の速度差が小さくなっているが、それでも周方向で不均一な流速分布となっている。特に、磁力線に垂直な断面内に坩堝壁から成長界面をつなぐ流れ場が残存することで、石英坩堝から溶出する酸素が結晶に到達するため、水平磁場印加による酸素濃度低下効果には限界があり、最近要求が多くなっているパワーデバイスやイメージセンサー用半導体結晶における極低濃度の酸素濃度要求に応えることが難しくなっているという問題点がある。また、坩堝の周方向で不均一な流れ場が存在することは、単結晶を回転させながら引き上げる単結晶においては成長縞の原因となり、成長方向に平行な断面内を評価すると、結晶回転周期の抵抗率・酸素濃度変動が観察されるため、成長方向に垂直にスライスしたウェーハ面内ではリング状の分布となってしまうという問題点もある。
【００１５】
特許文献２では、この問題を解決するため、超電導コイルのコイル軸を含む水平面内において、引き上げ炉の中心軸における磁力線方向をＸ軸としたときに前記Ｘ軸上の磁束密度分布が上に凸の分布であり、前記水平面内の前記中心軸における磁束密度を磁束密度設定値とした場合、前記Ｘ軸上の磁束密度は坩堝壁では前記磁束密度設定値の８０％以下となると同時に、前記水平面内において前記Ｘ軸と直交し前記中心軸を通るＹ軸上の磁束密度分布が下に凸の分布であり、前記Ｙ軸上の磁束密度は坩堝壁では前記磁束密度設定値の１４０％以上となるように、磁場分布を発生させるものであり、前記磁場発生装置において、それぞれ対向配置された超電導コイルの対をそれぞれのコイル軸が同じ水平面内に含まれるように２対設けるとともに、前記コイル軸間の前記Ｘ軸を挟む中心角度αを１００度以上１２０度以下とした。これにより、特許文献２に開示された技術では、以下の効果を得ることができる。すなわち、電磁力による対流抑制力が不十分だったＸ軸と垂直な断面内においても、溶融した単結晶材料の流速を低減できるとともに、溶融した単結晶材料のＸ軸に平行な断面における流速と、溶融した単結晶材料のＸ軸に垂直な断面における流速とをバランスさせることができる。また、Ｘ軸と垂直な断面内においても、溶融した単結晶材料の流速を低減することによって、坩堝壁から溶出した酸素が単結晶に到達するまでの時間が長くなり、溶融した単結晶材料の自由表面からの酸素蒸発量が増加することで、単結晶に取り込まれる酸素濃度を大幅に低減させることができる単結晶引き上げ装置とすることができる。また、溶融した単結晶材料のＸ軸に平行な断面における流速と、溶融した単結晶材料のＸ軸に垂直な断面における流速とをバランスさせることによって、育成する単結晶中の成長縞を抑制することができる単結晶引き上げ装置とすることができるとした。
【先行技術文献】
【特許文献】
【００１６】
【特許文献１】特開２００４−５１４７５号公報
【特許文献２】特開２０１７−５７１２７号公報
【発明の概要】
【発明が解決しようとする課題】
【００１７】
しかしながら、本発明者らが各種コイル配置での磁場分布を解析した結果、特許文献２に記載の磁場分布は、特許文献２に記載のコイル配置以外でも実現可能であることが明らかとなった。また、特許文献２に記載のコイル配置では磁場効率を上げるのに全ての超電導コイルを引き上げ炉１０１（チャンバー）に極力近づけるため、超電導コイル１０４ａと１０４ｂ、又は１０４ｃと１０４ｄの間隔が引き上げ炉１０１のチャンバー並びに内部の黒鉛部材よりも狭くなってしまう（図１５（ａ）参照）。
【００１８】
また、図１５（ｂ）に示したように、超電導コイル１０４ａと１０４ｂ、又は１０４ｃと１０４ｄについて、仮にその両者又はいずれかの側で円筒容器１０５に切り欠き１３１を設け、引き上げ炉１０１のチャンバーを上昇・旋回できるようにしたとしても、引き上げ炉１０１のチャンバー並びに大型の黒鉛部材は一旦超電導磁石１３０（マグネット）を回避するように上昇させてから取り出す必要があることから、作業効率が悪く、且つ高重量物を高所に上げる（アーム１５０を使用、図１６参照）ことで、手間がかかり、安全性を確保する必要もあるため、解体・セット時には磁場発生装置を下降させてから実施する必要があった。
【００１９】
本発明は、上記問題点に鑑みてなされたものであって、単結晶引き上げ装置の解体・セット時に磁場発生装置を移動させる必要がなく、育成する単結晶中の酸素濃度を低減できるとともに、育成する単結晶中の成長縞を抑制することができる単結晶引き上げ装置を提供することを目的とする。また、本発明は、そのような単結晶引き上げ装置を用いた単結晶引き上方法を提供することを目的とする。
【課題を解決するための手段】
【００２０】
上記目的を達成するために、本発明は、加熱ヒーター及び溶融した単結晶材料が収容される坩堝が配置され中心軸を有する引き上げ炉と、前記引き上げ炉の周囲に設けられ、超電導コイルと該超電導コイルを内蔵するクライオスタットを有する磁場発生装置とを備え、前記超電導コイルへの通電により前記溶融した単結晶材料に水平磁場を印加して、前記溶融した単結晶材料の前記坩堝内での対流を抑制する単結晶引き上げ装置であって、前記磁場発生装置は、前記超電導コイルを４個有し、前記４個の超電導コイルの全てのコイル軸が単一の水平面内に含まれるように配置されており、前記水平面内の前記中心軸における磁力線方向をＸ軸としたときに、該Ｘ軸と前記引き上げ炉の中心軸を含む断面で分けられる第１の領域及び第２の領域に、それぞれ２個ずつの前記超電導コイルが配置されており、前記４個の超電導コイルは、前記断面に対して線対称に配置されており、前記４個の超電導コイルは、いずれもコイル軸が前記水平面内において前記Ｘ軸と垂直なＹ軸に対して−３０°超３０°未満の角度の範囲となるよう配置されており、前記４個の超電導コイルが発生する磁力線の方向は、前記断面に対して線対称であり、前記第１の領域及び第２の領域のそれぞれにおいて、２個の前記超電導コイルは、発生する磁力線の方向が逆であることを特徴とする単結晶引き上げ装置を提供する。
【００２１】
このような超電導コイルの配置を有する磁場発生装置を備える単結晶引き上げ装置であれば、単結晶引き上げ装置の解体・セット時に磁場発生装置を移動させる必要がない超電導コイルの配置とすることができる。さらに、このような超電導コイルの配置を有する磁場発生装置を備える単結晶引き上げ装置であれば、電磁力による対流抑制力が不十分だったＸ軸と垂直な断面内においても、溶融した単結晶材料の流速を低減できるとともに、溶融した単結晶材料のＸ軸に平行な断面における流速と、溶融した単結晶材料のＸ軸に垂直な断面における流速とをバランスさせることができる。Ｘ軸と垂直な断面内においても、溶融した単結晶材料の流速を低減することによって、坩堝壁から溶出した酸素が単結晶に到達するまでの時間が長くなり、溶融した単結晶材料の自由表面からの酸素蒸発量が増加することで、単結晶に取り込まれる酸素濃度を大幅に低減させることができる単結晶引き上げ装置とすることができる。また、溶融した単結晶材料のＸ軸に平行な断面における流速と、溶融した単結晶材料のＸ軸に垂直な断面における流速とをバランスさせることによって、育成する単結晶中の成長縞を抑制することができる単結晶引き上げ装置とすることができる。
【００２２】
また、本発明の単結晶引き上げ装置においては、前記磁場発生装置は、前記クライオスタットとして、前記４個の超電導コイルを全て内蔵するコの字型形状のクライオスタットを備えるか、又は、前記第１の領域及び第２の領域のそれぞれにおいて２個の前記超電導コイルを内蔵するクライオスタットを備え、該２個のクライオスタットが構造的に連結された構造を有するものであることが好ましい。
【００２３】
このような磁場発生装置であれば、磁力線方向の手前側又は奥側に何も無い空間ができるため、引き上げ炉を構成する部材の操作が、磁場発生装置を昇降させずに可能となり、昇降装置も不要となる。
【００２４】
また、前記超電導コイルは、鉛直方向上方から見た該超電導コイルの幅よりも、該超電導コイルの鉛直方向の高さの方が長いものとすることができる。
【００２５】
磁場発生装置の超電導コイルをこのような形状にすることで、上から見たコイルの幅が狭くとも、コイル軸を含む水平面内において、引き上げ炉の中心軸における磁束密度を高めることができる。
【００２６】
また、本発明は、上記のいずれかの単結晶引き上げ装置を用いて、シリコン単結晶を引き上げることを特徴とする単結晶引き上げ方法を提供する。
【００２７】
このような単結晶引き上げ方法であれば、取り込まれる酸素濃度が大幅に低減されるとともに成長縞が抑制されたシリコン単結晶を育成することができる。
【発明の効果】
【００２８】
本発明の単結晶引き上げ装置であれば、単結晶引き上げ装置の解体・セット時に磁場発生装置を移動させる必要がない超電導コイルの配置とすることができる。それとともに、本発明の単結晶引き上げ装置であれば、単結晶に取り込まれる酸素濃度を大幅に低減させることができるとともに育成する単結晶中の成長縞を抑制することができる単結晶引き上げ装置とすることができる。また、本発明の単結晶引き上げ方法によれば、取り込まれる酸素濃度が大幅に低減されるとともに成長縞が抑制された単結晶を育成することができる。
【図面の簡単な説明】
【００２９】
【図１】本発明の単結晶引き上げ装置の一例を示す概略図であり、（ａ）は単結晶引き上げ装置の概略断面図であり、（ｂ）は超電導発生装置における超電導コイルの配置（上から見た図）を表す概略図である。
【図２】本発明の単結晶引き上げ装置のコイル配置（上から見た図）の例を示す概略図である。
【図３】本発明の単結晶引き上げ装置における磁場発生装置に内蔵されるクライオスタットの一例を示す概略図である。
【図４】本発明において用いることができる超電導コイルの形状を示す概略図である。
【図５】（ａ）は、実施例１におけるシミュレーションによる磁場解析結果を示す概略図であり、（ｂ）は、実施例１における超電導コイルの配置を示す概略図である。
【図６】実施例１におけるシミュレーションによる磁場分布を考慮した３Ｄ融液対流解析結果を示す図であり、（ａ）は磁場に垂直な断面における融液の速度ベクトルを示しており、（ｂ）は磁場に垂直な断面における融液の酸素密度を示しており、（ｃ）は磁場に平行な断面における融液の速度ベクトルを示しており、（ｄ）は磁場に平行な断面における融液の酸素密度を示している。
【図７】（ａ）は、比較例１におけるシミュレーションによる磁場解析結果を示す図であり、（ｂ）は、比較例１における超電導コイルの配置を示す図である。
【図８】比較例１におけるシミュレーションによる磁場分布を考慮した３Ｄ融液対流解析結果を示す図であり、（ａ）は磁場に垂直な断面における融液の速度ベクトルを示しており、（ｂ）は磁場に垂直な断面における融液の酸素密度を示しており、（ｃ）は磁場に平行な断面における融液の速度ベクトルを示しており、（ｄ）は磁場に平行な断面における融液の酸素密度を示している。
【図９】（ａ）は、比較例２におけるシミュレーションによる磁場解析結果を示す図であり、（ｂ）は、比較例２における超電導コイルの配置を示す図である。
【図１０】比較例２におけるシミュレーションによる磁場分布を考慮した３Ｄ融液対流解析結果を示す図であり、（ａ）は磁場に垂直な断面における融液の速度ベクトルを示しており、（ｂ）は磁場に垂直な断面における融液の酸素密度を示しており、（ｃ）は磁場に平行な断面における融液の速度ベクトルを示しており、（ｄ）は磁場に平行な断面における融液の酸素密度を示している。
【図１１】従来の単結晶引き上げ装置の一例を示す概略断面図である。
【図１２】従来の単結晶引き上げ装置における超電導磁石の一例を示す概略斜視図である。
【図１３】従来の磁束密度分布を示す図である。
【図１４】特許文献１の超電導磁石を示す概略斜視図及び概略横断面図である。
【図１５】特許文献２の超電導磁石を示す概略横断面図であり、（ａ）は円筒容器の場合を示し、（ｂ）円筒容器の一部に切り欠きありの場合を示す。
【図１６】特許文献２の超電導磁石を用いた場合の引き上げ炉（チャンバー）を上昇・旋回させる手順を示す概略図である。
【発明を実施するための形態】
【００３０】
以下、本発明について、実施態様の一例として、図を参照しながら詳細に説明するが、本発明はこれに限定されるものではない。
【００３１】
まず、図１を参照しながら、本発明の単結晶引き上げ装置の実施態様の一例を説明する。図１（ａ）の単結晶引き上げ装置２１は、加熱ヒーター１３と、溶融した単結晶材料（以下、単に「融液」とも称する）１６が収容される坩堝１２が配置され中心軸２０を有する引き上げ炉１１と、引き上げ炉１１の周囲に設けられ超電導コイルと該超電導コイルを内蔵するクライオスタットを有する磁場発生装置３０とを備えており、超電導コイルへの通電により融液１６に水平磁場を印加して、融液１６の坩堝１２内での対流を抑制しながら、単結晶１９を引き上げ方向１８に引き上げる構成になっている。
【００３２】
さらに、磁場発生装置３０は、超電導コイルが図１（ｂ）に示したように配置されたものである。図１（ｂ）に示したように、磁場発生装置３０は、超電導コイルを４個有する。また、４個の超電導コイル１４ａ、１４ｂ、１４ｃ、１４ｄの全てのコイル軸が単一の水平面（図１（ａ）に示したコイル軸を含む水平面２２）内に含まれるように配置されている。さらに、水平面２２内の中心軸２０における磁力線１７の方向をＸ軸としたときに、該Ｘ軸と引き上げ炉の中心軸２０を含む断面で分けられる第１の領域及び第２の領域に、それぞれ２個ずつの超電導コイルが配置されている。図１（ｂ）中、紙面上でＸ軸の左側を第１の領域、Ｘ軸の右側を第２の領域とすると、第１の領域には超電導コイル１４ａと超電導コイル１４ｄが配置されている。第２の領域には超電導コイル１４ｂと超電導コイル１４ｃが配置されている。また、本発明においては、図１（ｂ）に示したように、４個の超電導コイル１４ａ、１４ｂ、１４ｃ、１４ｄは、断面に対して線対称に配置されている。また、４個の超電導コイル１４ａ、１４ｂ、１４ｃ、１４ｄは、いずれもコイル軸が水平面２２内においてＸ軸と垂直なＹ軸に対して−３０°超３０°未満の角度の範囲となるよう配置されている。図１（ｂ）には、第１の領域及び第２の領域に、それぞれ２個ずつ配置された超電導コイルが、Ｘ軸に平行に並べて配置されている状態を示している。また、本発明においては、４個の超電導コイル１４ａ、１４ｂ、１４ｃ、１４ｄが発生する磁力線の方向は、図１（ｂ）に示したように、上記の断面に対して線対称である。さらに、本発明において、第１の領域及び第２の領域のそれぞれにおいて、２個の超電導コイルは、発生する磁力線の方向が逆である。
【００３３】
上記のように、本発明において、４個の超電導コイル１４ａ、１４ｂ、１４ｃ、１４ｄは、いずれもコイル軸が水平面２２内においてＸ軸と垂直なＹ軸に対して−３０°超３０°未満の角度の範囲となるよう配置されることが必要である。図２には、本発明の単結晶引き上げ装置のコイル配置（上から見た図）の例を示した。図２（ａ）はコイル軸が水平面２２内においてＹ軸に対して０°の場合を示している。この場合、４個の超電導コイル１４ａ、１４ｂ、１４ｃ、１４ｄはＸ軸に平行であり、コイル軸とＹ軸が平行である。図２（ｂ）では、コイル軸が水平面２２内においてＹ軸に対して２５°の場合を示している。図２（ｃ）には、同様に、コイル軸が水平面２２内においてＹ軸に対して−２５°の場合を示している。図２（ｃ）に示したように、コイル軸とＹ軸が、超電導コイルのＸ軸と反対側で交わる場合、マイナスの角度と定義する。
【００３４】
コイル軸がＹ軸に対して−３０°超３０°未満の角度の範囲となるよう配置されれば、所定の磁場分布を発生させることが可能である。このような本発明の超電導コイルの配置による磁場分布であれば、従来、電磁力による対流抑制力が不十分だったＸ軸と垂直な断面内においても、溶融した単結晶材料の流速を低減できるとともに、溶融した単結晶材料のＸ軸に平行な断面における流速と、溶融した単結晶材料のＸ軸に垂直な断面における流速とをバランスさせることができる。また、Ｘ軸と垂直な断面内においても、溶融した単結晶材料の流速を低減することによって、坩堝壁から溶出した酸素が単結晶に到達するまでの時間が長くなり、溶融した単結晶材料の自由表面からの酸素蒸発量が増加することで、単結晶に取り込まれる酸素濃度を大幅に低減させることができる単結晶引き上げ装置とすることができる。また、溶融した単結晶材料のＸ軸に平行な断面における流速と、溶融した単結晶材料のＸ軸に垂直な断面における流速とをバランスさせることによって、育成する単結晶中の成長縞を抑制することができる単結晶引き上げ装置とすることができる。
【００３５】
また、コイル軸がＹ軸に対して−３０°超３０°未満の角度の範囲となるよう配置されれば、単結晶引き上げ装置の解体・セット時に磁場発生装置を移動させる必要がない超電導コイルの配置とすることができる。コイル軸がＹ軸に対して−３０°以下となるか、３０°以上の角度の範囲となるよう配置されると、超電導コイルを内蔵するクライオスタットの幅が大きくなるか、又は超電導コイル間の距離が短くなって、従来のように、黒鉛部品の解体・セットするのに磁場発生装置を昇降させる必要が出てきて問題となる。
【００３６】
特にコイル軸の角度はＹ軸に対して−５°以下にすることが好ましい。このような角度にすることで、超電導線の巻き数もしくは電流値を減らしても中心軸での磁束密度を維持することができることから、コイルに掛かる力を減じることが可能となり、クエンチしにくい磁場発生装置となる。
【００３７】
さらに、前記磁場発生装置において、超電導状態を作り出すためのクライオスタットは、図３（ａ）に示したように、４個の超電導コイル１４ａ、１４ｂ、１４ｃ、１４ｄを全て内蔵するコの字型形状のクライオスタット３１を備えることができる。その他、上記の第１の領域及び第２の領域のそれぞれにおいて２個の超電導コイルを内蔵するクライオスタットを備え、該２個のクライオスタットが構造的に連結された構造を有するものとすることもできる。この態様のクライオスタットの例を図３（ｂ）に示した。この態様では、第１の領域において２個の超電導コイル１４ａ、１４ｄが第１のクライオスタット３２に内蔵されており、第２の領域において２個の超電導コイル１４ｂ、１４ｃが第２のクライオスタット３３に内蔵されている。さらに、この第１のクライオスタット３２と第２のクライオスタット３３が構造部材３４により構造的に連結されている。
【００３８】
このような磁場発生装置であれば、磁力線方向の手前側又は奥側に何も無い空間ができるため、引き上げ炉１１のチャンバーの旋回や、黒鉛部品の解体・セットが、磁場発生装置を昇降させずに可能となり、昇降装置も不要となる。
【００３９】
なお、本発明の単結晶引き上げ装置において用いる超電導コイルは、鉛直方向上方から見た該超電導コイルの幅よりも、該超電導コイルの鉛直方向の高さの方が長いものとすることができる。図４（ａ）、（ｂ）にはこの超電導コイルを示している。図４（ａ）は超電導コイルの断面を示しており、図４（ｂ）は、図４（ａ）を横に向けた様子を示しており、超電導コイルの高さはＨで示される。Ｈの方向が鉛直方向の上下である。図４（ｂ）中、Ｒは超電導コイルの曲線部（円弧）の曲率半径である。磁場発生装置の超電導コイルをこのような形状にすることで、上から見たコイルの幅が狭くとも、コイル軸を含む水平面内において、引き上げ炉の中心軸における磁束密度を高めることができる。
【００４０】
また、本発明の単結晶引き上げ装置を用いて、シリコン単結晶を引き上げることができる。このような単結晶引き上げ方法であれば、取り込まれる酸素濃度が大幅に低減されるとともに成長縞が抑制されたシリコン単結晶を育成することができる。
【実施例】
【００４１】
以下、本発明を実施例及び比較例に基づきさらに説明するが、これらの実施例は例示的に示されるもので限定的に解釈されるべきではない。
【００４２】
（実施例１）
上下円弧の半径が２５０ｍｍ、高さ１０００ｍｍのコイルを２対（４個）有し、該２対（４個）の超電導コイルのコイル軸を含む水平面内の前記中心軸における磁力線方向をＸ軸としたときに、このＸ軸と引き上げ炉の中心軸を含む断面に対して、左右（第１の領域及び第２の領域）にそれぞれ一対各々２個の超電導コイルをＸ軸と平行に並べ、該断面に対して線対称に配置した磁場発生地装置について、磁場解析と３Ｄ融液対流解析を行った後、この装置を用いてシリコン単結晶の引き上げを行った。
【００４３】
図５（ａ）は、ＡＮＳＹＳ−Ｍａｘｗｅｌｌ３Ｄによる磁場解析結果であり、中心軸における磁束密度が１０００ガウス（０．１テスラ）となるようにコイルの電流×巻き数を調整して解析した後、磁束密度の分布を表示させたものである。なお、図５（ｂ）はこのときの４個の超電導コイル１４ａ、１４ｂ、１４ｃ、１４ｄの配置を示した概略図である。
【００４４】
上記磁場解析の結果から、結晶と融液（メルト）領域を含む空間の磁束密度を抽出し、磁場分布を考慮した３Ｄ融液対流解析を実施した。図６（ａ）、（ｃ）は、その結果から得られた融液内の速度ベクトル（図６（ａ）が磁場に垂直な断面、図６（ｃ）が磁場に平行な断面である。）、また図６（ｂ）（ｄ）は融液内の酸素濃度分布を示している（図６（ｂ）が磁場に垂直な断面、図６（ｄ）が磁場に平行な断面である。）。
【００４５】
その時の計算条件は、チャージ量４００ｋｇ、３２インチ（１インチは２５．４ｍｍ）の坩堝、直径３０６ｍｍのシリコン結晶、結晶回転９ｒｐｍ，坩堝回転０．４ｒｐｍ、引き上げ速度０．４ｍｍ／ｍｉｎとして、計算した。
【００４６】
実施例１の磁場では、後述する比較例２と同様に、磁力線と垂直な断面においても対流抑制力が強く結晶端の下にのみ比較的活発な流れが見られる程度で、融液内の酸素濃度も低くなっている。
【００４７】
このコイル配置（図５（ｂ）参照）であれば、黒鉛部品の解体・セット前に磁場発生装置を昇降させる必要はなく、またウェーハ全面で５ｐｐｍａ−ＪＥＩＤＡを切ると共に面内分布に優れた極低酸素結晶を得ることができた。
【００４８】
（比較例１）
外径１１００ｍｍの一対（２個）のコイルを引上げ機の中心軸に対して左右対称に配置した磁場発生装置について、磁場解析と３Ｄ融液対流解析を行った後、この装置を用いてシリコン単結晶の引き上げを行った。
【００４９】
図７（ａ）は、ＡＮＳＹＳ−Ｍａｘｗｅｌｌ３Ｄによる磁場解析結果であり、中心軸における磁束密度が１０００ガウス（０．１テスラ）となるようにコイルの電流×巻き数を調整して解析した後、磁束密度の分布を表示させたものである。なお、図７（ｂ）はこのときの２個の超電導コイル１０４ａ、１０４ｂの配置を示した概略図である。
【００５０】
上記磁場解析の結果から、結晶と融液領域を含む空間の磁束密度を抽出し、磁場分布を考慮した３Ｄ融液対流解析を実施した。図８の（ａ）、（ｃ）は、その結果から得られた融液内の速度ベクトル（図８（ａ）が磁場に垂直な断面、図８（ｃ）が磁場に平行な断面である。）、また図８の（ｂ）、（ｄ）は融液内の酸素濃度分布を示している（図８（ｂ）が磁場に垂直な断面、図８（ｄ）が磁場に平行な断面である。）。比較例１の磁場では、磁力線と垂直な断面において対流抑制力が弱く活発な渦流れが発生しており、融液内の酸素濃度も高くなっている。
【００５１】
その時の計算条件は、実施例１と同様に、チャージ量４００ｋｇ、３２インチ（１インチは２５．４ｍｍ）の坩堝、直径３０６ｍｍのシリコン結晶、結晶回転９ｒｐｍ，坩堝回転０．４ｒｐｍ、引き上げ速度０．４ｍｍ／ｍｉｎとして、計算した。
【００５２】
このコイル配置（図７（ｂ）参照）であれば、黒鉛部品の解体・セット前に磁場発生装置を昇降させる必要はないが、ウェーハ全面で５ｐｐｍａ−ＪＥＩＤＡを切ると共に面内分布に優れた極低酸素結晶を得ることはできなかった。
【００５３】
（比較例２）
コイル軸を含む水平面内において、引上げ機の中心軸における磁力線方向をＸ軸としたときに、対向配置された直径９００ｍｍのコイルの対をそれぞれのコイル軸が同じ水平面内に含まれるように２対（４個）設けるとともに、前記Ｘ軸を挟むコイル軸間角度αを１２０度として円筒容器内に配置した磁場発生装置について、磁場解析と３Ｄ融液対流解析を行った後、この装置を用いてシリコン単結晶の引き上げを行った。
【００５４】
図９（ａ）は、ＡＮＳＹＳ−Ｍａｘｗｅｌｌ３Ｄによる磁場解析結果であり、中心軸における磁束密度が１０００ガウス（０．１テスラ）となるようにコイルの電流×巻き数を調整して解析した後、磁束密度の分布を表示させたものである。なお、図９（ｂ）はこのときの４個の超電導コイル１０４ａ、１０４ｂ、１０４ｃ、１０４ｄの配置を示した概略図である。
【００５５】
上記磁場解析の結果から、結晶と融液領域を含む空間の磁束密度を抽出し、磁場分布を考慮した３Ｄ融液対流解析を実施した。図１０（ａ）、（ｃ）は、その結果から得られた融液内の速度ベクトル（図１０（ａ）が磁場に垂直な断面、図１０（ｃ）が磁場に平行な断面である。）、また図１０（ｂ）、（ｄ）は融液内の酸素濃度分布を示している（図１０（ｂ）が磁場に垂直な断面、図１０（ｄ）が磁場に平行な断面である。）。
【００５６】
比較例２の磁場では、磁力線と垂直な断面においても対流抑制力が強く結晶端の下にのみ比較的活発な流れが見られる程度で、融液内の酸素濃度も低くなっている。
【００５７】
その時の計算条件は、実施例１、比較例１と同様に、チャージ量４００ｋｇ、３２インチ（１インチは２５．４ｍｍ）の坩堝、直径３０６ｍｍのシリコン結晶、結晶回転９ｒｐｍ，ルツボ回転０．４ｒｐｍ、引き上げ速度０．４ｍｍ／ｍｉｎとして、計算した。
【００５８】
このコイル配置（図９（ｂ）参照）であれば、全面で５ｐｐｍａ−ＪＥＩＤＡを切ると共に面内分布に優れた極低酸素結晶を得ることができるが、黒鉛部品の解体・セット前に磁場発生装置を昇降させる必要がある。
【００５９】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【００６０】
１１…引き上げ炉、  １２…坩堝、  １３…加熱ヒーター、
１４ａ、１４ｂ、１４ｃ、１４ｄ…超電導コイル、
１６…溶融した半導体材料（融液）、
１７…磁力線、  １８…引き上げ方向、  １９…単結晶（半導体単結晶）、
２０…中心軸、  ２１…単結晶引き上げ装置、  ２２…コイル軸を含む水平面、
３０…磁場発生装置、
３１…コの字型形状のクライオスタット、
３２…第１のクライオスタット、  ３３…第２のクライオスタット、
３４…構造部材、
１００…単結晶引き上げ装置、  １０１…引き上げ炉、  １０２…坩堝、
１０３…加熱ヒーター、
１０４、１０４ａ、１０４ｂ、１０４ｃ、１０４ｄ…超電導コイル、
１０５…円筒型冷媒容器、  １０６…半導体材料、  １０７…磁力線、
１０８…引き上げ方向、  １０９…単結晶、  １１０…中心軸、
１１１…電流リード、  １１２…小型ヘリウム冷凍機、  １１３…ガス放出管、
１１４…サービスポート、  １１５…ボア、  １１７…第１の輻射シールド、
１１８…第２の輻射シールド、  １１９…円筒型真空容器、
１３０…超電導磁石、  １３１…切り欠き、  １５０…アーム。
【図１】
2020183334.tif 000003
【図２】
2020183334.tif 000004
【図３】
2020183334.tif 000005
【図４】
2020183334.tif 000006
【図５】
2020183334.tif 000007
【図６】
2020183334.tif 000008
【図７】
2020183334.tif 000009
【図８】
2020183334.tif 000010
【図９】
2020183334.tif 000011
【図１０】
2020183334.tif 000012
【図１１】
2020183334.tif 000013
【図１２】
2020183334.tif 000014
【図１３】
2020183334.tif 000015
【図１４】
2020183334.tif 000016
【図１５】
2020183334.tif 000017
【図１６】
2020183334.tif 000018